(57)【要約】【課題】印刷が施された部材に対して抗菌性を好適に付与することができる粘着フィルムを提供すること。【解決手段】粘着フィルム１０は、基材５１と印刷層５２とを有する部材５０に対して、印刷層５２を被覆するように貼着され、粘着剤を含む材料で構成された粘着剤層２と、抗菌剤を含む材料で構成された抗菌層３とを有する。粘着フィルム１０は、粘着剤層２および抗菌層３に加え、フィルム基材１を有しており、フィルム基材１の一方の面側に粘着剤層２を有し、フィルム基材１の他方の面側に抗菌層３を有している。抗菌層３は、Ａｇイオンが担持された抗菌剤を含むのが好ましい。【選択図】図２
2018203897.tif 000002
【特許請求の範囲】
【請求項１】
基材と印刷層とを有する部材に対して、前記印刷層を被覆するように貼着される粘着フィルムであって、
粘着剤を含む材料で構成された粘着剤層と、
抗菌剤を含む材料で構成された抗菌層とを有することを特徴とする粘着フィルム。
【請求項２】
粘着フィルムは、フィルム基材を有し、前記フィルム基材の一方の面側に前記粘着剤層を有し、前記フィルム基材の他方の面側に前記抗菌層を有している請求項１に記載の粘着フィルム。
【請求項３】
前記フィルム基材は、ポリエステル、ポリオレフィンのうち少なくとも一方を含む材料で構成されている請求項２に記載の粘着フィルム。
【請求項４】
前記フィルム基材の厚さは、１５μｍ以上３００μｍ以下である請求項２または３に記載の粘着フィルム。
【請求項５】
前記抗菌層は、前記抗菌剤に加え、ポリエステル、アクリル樹脂のうち少なくとも一方を含む樹脂材料を含む請求項１ないし４のいずれか１項に記載の粘着フィルム。
【請求項６】
前記抗菌層は、Ａｇイオンが担持された前記抗菌剤を含む請求項１ないし５のいずれか１項に記載の粘着フィルム。
【請求項７】
前記抗菌剤は、粒状をなし、その平均粒径が１００ｎｍ以上５０００ｎｍ以下である請求項１ないし６のいずれか１項に記載の粘着フィルム。
【請求項８】
前記抗菌層中における前記抗菌剤の含有率は、０．１質量％以上４０質量％以下である請求項１ないし７のいずれか１項に記載の粘着フィルム。
【請求項９】
前記抗菌層の厚さは、０．０５μｍ以上１０μｍ以下である請求項１ないし８のいずれか１項に記載の粘着フィルム。
【発明の詳細な説明】
【技術分野】
【０００１】
本発明は、粘着フィルムに関する。
【背景技術】
【０００２】
近年、抗菌性が付与された物品が増えてきており、抗菌性が付与されたフィルムも知られている（例えば、特許文献１参照）。
【０００３】
しかしながら、抗菌性を有するフィルムであっても、印刷を施して用いられる場合（例えば、ラベルとして用いられる場合等）、フィルム自体が抗菌性を有していても、印刷が施された部位（印刷層）では抗菌性が発揮されないという問題があった。
【先行技術文献】
【特許文献】
【０００４】
【特許文献１】特開平８−２１６３４８号公報
【発明の概要】
【発明が解決しようとする課題】
【０００５】
本発明の目的は、印刷が施された部材に対して抗菌性を好適に付与することができる粘着フィルムを提供することにある。
【課題を解決するための手段】
【０００６】
このような目的は、下記（１）〜（９）に記載の本発明により達成される。
（１）  基材と印刷層とを有する部材に対して、前記印刷層を被覆するように貼着される粘着フィルムであって、
粘着剤を含む材料で構成された粘着剤層と、
抗菌剤を含む材料で構成された抗菌層とを有することを特徴とする粘着フィルム。
【０００７】
（２）  粘着フィルムは、フィルム基材を有し、前記フィルム基材の一方の面側に前記粘着剤層を有し、前記フィルム基材の他方の面側に前記抗菌層を有している上記（１）に記載の粘着フィルム。
【０００８】
（３）  前記フィルム基材は、ポリエステル、ポリオレフィンのうち少なくとも一方を含む材料で構成されている上記（２）に記載の粘着フィルム。
【０００９】
（４）  前記フィルム基材の厚さは、１５μｍ以上３００μｍ以下である上記（２）または（３）に記載の粘着フィルム。
【００１０】
（５）  前記抗菌層は、前記抗菌剤に加え、ポリエステル、アクリル樹脂のうち少なくとも一方を含む樹脂材料を含む上記（１）ないし（４）のいずれかに記載の粘着フィルム。
【００１１】
（６）  前記抗菌層は、Ａｇイオンが担持された前記抗菌剤を含む上記（１）ないし（５）のいずれかに記載の粘着フィルム。
【００１２】
（７）  前記抗菌剤は、粒状をなし、その平均粒径が１００ｎｍ以上５０００ｎｍ以下である上記（１）ないし（６）のいずれかに記載の粘着フィルム。
【００１３】
（８）  前記抗菌層中における前記抗菌剤の含有率は、０．１質量％以上４０質量％以下である上記（１）ないし（７）のいずれかに記載の粘着フィルム。
【００１４】
（９）  前記抗菌層の厚さは、０．０５μｍ以上１０μｍ以下である上記（１）ないし（８）のいずれかに記載の粘着フィルム。
【発明の効果】
【００１５】
本発明によれば、印刷が施された部材に対して抗菌性を好適に付与することができる粘着フィルムを提供することができる。
【図面の簡単な説明】
【００１６】
【図１】本発明の粘着フィルムの好適な実施形態を示す模式的な縦断面図である。
【図２】図１に示す粘着フィルムが部材（被着体）に貼着された状態を示す模式的な縦断面図である。
【図３】本発明の粘着フィルムが貼着された貼着体の好適な実施形態を示す模式的な縦断面図である。
【発明を実施するための形態】
【００１７】
以下、本発明の好適な実施形態について詳細に説明する。
［粘着フィルム］
まず、本発明の粘着フィルムについて説明する。
【００１８】
図１は、本発明の粘着フィルムの好適な実施形態を示す模式的な縦断面図である。図２は、図１に示す粘着フィルムが部材（被着体）に貼着された状態を示す模式的な縦断面図である。
【００１９】
図１に示すように、粘着フィルム１０は、粘着剤を含む材料で構成された粘着剤層２と、抗菌剤を含む材料で構成された抗菌層３とを有している。そして、粘着フィルム１０は、基材５１と印刷層（印刷部）５２とを有する部材（被着体）５０に対して、印刷層５２を被覆するように貼着される（図２参照）。
【００２０】
このような構成により、印刷が施された部材（被着体）５０に対して、抗菌性を好適に付与することができる。
【００２１】
より具体的には、例えば、部材５０が抗菌性を有する成分を含まない材料で構成されていても部材５０に抗菌性を付与することができる。特に、当初抗菌性を付与することを想定していなかった部材５０に対し、使用者等が、抗菌性の付与の要否を判断し、事後的な抗菌性の付与を選択することができる。
【００２２】
また、部材５０の本体部（基材５１）が抗菌性を有する材料で構成されていても、印刷層５２が抗菌性を有さないことが一般的であるが、このような場合であっても、印刷層５２を含めて部材５０に好適に抗菌性を付与することができる。
【００２３】
また、抗菌剤を含む特殊なインクを用いて印刷層５２を形成することも考えられるが、このような場合、印刷性に悪影響を及ぼしたり、基材５１に対する印刷層５２の密着性が低下したりすることがあるが、粘着フィルム１０を用いることにより、このような問題の発生を防止しつつ、部材５０に抗菌性を付与することができる。
【００２４】
また、抗菌性材料を含む材料で部材５０を構成し、部材５０自体が抗菌性を有するようにした場合、抗菌性が低下（例えば、抗菌性を有する成分の劣化や、部材５０からの離脱等による抗菌性の低下）すると、継続して抗菌性を得たい場合には、部材５０のその他の性能に問題がなくても、部材５０そのものを交換する必要があるが、粘着フィルム１０を用いた場合、部材５０に貼着する粘着フィルムの交換（貼り替え）のみで、継続して抗菌性を得ることができる。その結果、全体としては、より長期間にわたって好適に抗菌性を付与することができ、また、コスト低減や省資源等の観点からも好ましい。
なお、本明細書において、「フィルム」にはシートの概念が含まれるものとする。
【００２５】
（フィルム基材）
本実施形態の粘着フィルム１０は、粘着剤層（フィルム粘着剤層）２および抗菌層３に加え、これらを支持する機能を有するフィルム基材（基材）１を有している。
【００２６】
これにより、粘着フィルム１０に適度なコシを持たせることができ、粘着フィルム１０の取り扱いのし易さ（例えば、部材５０への貼着時における皺や、不本意な部位への付着等の発生のしにくさ等）が向上する。
【００２７】
そして、フィルム基材１の一方の面である第１の面１１側に粘着剤層２を有し、フィルム基材１の他方の面（第１の面１１とは反対の面）である第２の面１２側に抗菌層３を有している。
【００２８】
これにより、部材５０に貼着された状態で、抗菌性をより効果的に発揮することができる。
【００２９】
フィルム基材（基材）１は、いかなる材料で構成されていてもよく、フィルム基材１の構成材料としては、例えば、ポリエチレン、ポリプロピレン、エチレン・プロピレン共重合体、エチレン・酢酸ビニル共重合体、エチレン・アクリル酸メチル共重合体、エチレン・アクリル酸エチル共重合体、エチレン・アクリル酸ブチル共重合体、エチレン・メタクリル酸共重合体、エチレン・メタクリル酸メチル共重合体等のポリオレフィン；アクリル系樹脂；酢酸ビニル樹脂；ポリエチレンテレフタレート（ＰＥＴ）、ポリブチレンテレフタレート、ポリエチレンナフタレート等のポリエステル；アセテート樹脂、アクリロニトリル−ブタジエン−スチレン共重合（ＡＢＳ）樹脂、ポリスチレン、ポリ塩化ビニル、ポリアミド、ポリエステルアミド、ポリエーテル、ポリイミド、ポリアミドイミド、ポリ−ｐ−フェニレンスルフィド、ポリエーテルエステル等が挙げられ、これらから選択される１種または２種以上を組み合わせて用いることができるが、フィルム基材１は、ポリエステル、ポリオレフィンのうち少なくとも一方を含む材料で構成されているのが好ましい。
【００３０】
これにより、粘着フィルム１０により好適なコシを持たせることができ、粘着フィルム１０の取り扱いのし易さ（例えば、部材５０への貼着時における皺や、不本意な部位への付着等の発生のしにくさ等）をより向上させることができる。また、これらの材料は、一般に優れた光の透過性を有するため、粘着フィルム１０が部材５０に貼着された状態における、印刷層５２の視認性を向上させることができる。また、上記のような材料で構成されたフィルム基材１は、一般に、粘着剤層２や後述する材料で構成された抗菌層３との密着性に優れているため、粘着フィルム１０の耐久性等を向上させることができ、また、粘着フィルム１０を部材５０から剥離する際の粘着フィルム１０の不本意な破壊等を効果的に防止することができる。
【００３１】
また、フィルム基材１は、前述した材料以外の成分を含んでいてもよい。このような成分としては、例えば、染料、顔料等の着色剤、アニリド系、フェノール系等の酸化防止剤、ベンゾフェノン系、ベンゾトリアゾール系等の紫外線吸収剤、光安定剤、改質剤、防錆剤、充填剤、表面潤滑剤、腐食防止剤、耐熱安定剤、滑剤、帯電防止剤、重合禁止剤、架橋剤、触媒、可塑剤、レベリング剤、増粘剤、軟化剤、分散剤、抗菌剤等が挙げられる。
【００３２】
フィルム基材１が抗菌剤を含む場合、当該抗菌剤としては、例えば、抗菌層３の構成成分として後述する成分等を用いることができる。なお、フィルム基材１が抗菌剤を含む場合、フィルム基材１中に含まれる抗菌剤と、抗菌層３に含まれる抗菌剤とは、同一の条件を満たしていてもよいし、異なる条件であってもよい。
【００３３】
また、フィルム基材１は、単層で構成されていてもよいし、複数の層を備える積層体であってもよい。また、フィルム基材１は、例えば、厚さ方向に組成が傾斜的に変化する傾斜材料で構成されていてもよい。
【００３４】
また、フィルム基材１は、粘着剤層２や抗菌層３との密着性を高めるための表面処理が施されていてもよい。
【００３５】
これにより、例えば、粘着剤層２と被着体５０との密着力に対して、フィルム基材１と粘着剤層２との密着力を、特に大きくすることができ、粘着フィルム１０を被着体５０から剥離する際の糊残りの発生や、フィルム基材１と粘着剤層２との間での界面剥離、フィルム基材１と抗菌層３との間での不本意な剥離等をより効果的に防止することができる。
【００３６】
このような表面処理としては、ポリエステル系、アクリル系およびポリウレタン系等の易接着性樹脂を塗布する方法、コロナ処理等が挙げられる。
【００３７】
フィルム基材１の厚さは、１５μｍ以上３００μｍ以下であるのが好ましく、２０μｍ以上２５０μｍ以下であるのがより好ましく、２５μｍ以上７５μｍ以下であるのがさらに好ましい。
【００３８】
これにより、上述したようなフィルム基材１を備えることによる効果を十分に発揮しつつ、部材５０の表面の形状に対する追従性をより向上させることができ、例えば、部材５０の表面（粘着フィルム１０が貼着される部位）が曲率半径の小さい曲面等であっても優れた密着性を確保することができる。また、基材１の透明性を特に向上させることができ、粘着フィルム１０を介した印刷層５２の視認性を向上させることができる。
【００３９】
（粘着剤層）
粘着剤層２は、粘着剤を含む材料で構成されており、被着体５０に密着し、粘着フィルム１０を被着体５０に固定する機能を有する。
【００４０】
粘着剤層２を構成する粘着剤としては、例えば、アクリル系粘着剤、合成ゴム系粘着剤、ウレタン系粘着剤、シリコーン系粘着剤等が挙げられる。
【００４１】
アクリル系粘着剤は、アクリル系のモノマーを構成モノマーとして含んでいればよく、アクリル系以外のモノマーを含んでいてもよいが、アクリル系粘着剤を構成する全モノマーのうちアクリル系のモノマーが占める割合は、５０質量％以上であるのが好ましく、７０質量％以上であるのがより好ましく、９０質量％以上であるのがさらに好ましい。
【００４２】
合成ゴム系粘着剤の具体例としては、スチレン−ブタジエンゴム、ポリイソブチレンゴム、イソブチレン−イソプレン、スチレン−イソプレンブロック共重合体、スチレン−イソプレン−スチレンブロック共重合体、スチレン−ブタジエンブロック共重合体、スチレン−エチレン−ブチレンブロック共重合体等が挙げられる。
【００４３】
ウレタン系粘着剤の具体例としては、ポリエステルポリオールまたはポリエーテルポリオールとポリイソシアネート化合物との反応物等が挙げられる。
【００４４】
シリコーン系粘着剤の具体例としては、シリコーンゴムとシリコーンレジンを含有するもの等が挙げられる。
【００４５】
粘着剤層２を構成する粘着剤は、再剥離型の粘着剤であってもよい。
なお、本明細書において、「再剥離型の粘着剤」とは、被着体に貼着した後に当該被着体から剥離する形態で用いられる粘着剤のことを指す。
【００４６】
粘着剤層２は、主として粘着剤で構成されていればよく、粘着剤以外の成分を含んでいてもよい。
【００４７】
このような成分としては、例えば、紫外線吸収剤、粘着付与剤、充填剤、軟化剤、酸化防止剤、光安定剤、架橋剤、着色剤、改質剤、防錆剤、難燃剤、加水分解防止剤、表面潤滑剤、腐食防止剤、耐熱安定剤、滑剤、帯電防止剤、重合禁止剤、触媒、レベリング剤、増粘剤、分散剤、消泡剤、界面活性剤等が挙げられる。
【００４８】
なお、粘着剤層２は、図示しない剥離ライナーで保護されていてもよい。これにより、保管時や輸送時等における埃等の付着や、不本意な部位への付着等を効果的に防止することができる。
【００４９】
（抗菌層）
抗菌層３は、抗菌剤を含む材料で構成されており、粘着フィルム１０が部材５０に貼着された状態で、当該部材５０に抗菌性を付与する機能を有する。抗菌層３は、粘着フィルム１０の使用時（部材５０に貼着した状態）において、外部に露出する部位である。
【００５０】
抗菌剤としては、例えば、各種無機系抗菌剤、各種有機系抗菌剤やこれらの複合材料（無機・有機ハイブリッド系抗菌剤）等を用いることができる。
【００５１】
有機系抗菌剤としては、例えば、フェノールエーテル系抗菌剤、イミダゾール系抗菌剤、ピリチオン系抗菌剤、スルホン系抗菌剤、Ｎ−ハロアルキルチオ化合物、アニリド誘導体、ピロール系抗菌剤、第４アンモニウム塩、ピリジン系化合物、トリアジン系化合物、チアゾリン系抗菌剤（例えば、ベンゾイソチアゾリン系化合物、イソチアゾリン系化合物）等が挙げられる。
【００５２】
より具体的には、１，２−ベンズイソチアゾリン−３−オン、Ｎ−フルオルジクロロメチルチオ−フタルイミド、２，３，５，６−テトラクロロイソフタロニトリル、Ｎ−トリクロロメチルチオ−４−シクロヘキセン−１，２−ジカルボキシイミド、８−キノリン酸銅、ビス（トリブチル錫）オキシド、２−（４−チアゾリル）ベンズイミダゾール、２−ベンズイミダゾールカルバミン酸メチル、１０，１０’−オキシビスフェノキシアルシン、２，３，５，６−テトラクロロ−４−（メチルスルフォン）ピリジン、ビス（２−ピリジルチオ−１−オキシド）亜鉛、Ｎ，Ｎ−ジメチル−Ｎ’−（フルオロジクロロメチルチオ）−Ｎ’−フェニルスルファミド、ポリ−（ヘキサメチレンビグアニド）ハイドロクロライド、ジチオ−２−２’−ビス（ベンズメチルアミド）、２−メチル−４，５−トリメチレン−４−イソチアゾリン−３−オン、２−ブロモ−２−ニトロ−１，３−プロパンジオール、ヘキサヒドロ−１，３−トリス−（２−ヒドロキシエチル）−Ｓ−トリアジン、ｐ−クロロ−ｍ−キシレノール等が挙げられる。
【００５３】
また、有機系抗菌剤としては、例えば、天然系抗菌剤を用いてもよい。天然系抗菌剤としては、例えば、カニやエビの甲殻等に含まれるキチンを加水分解して得られる塩基性多糖類のキトサン、ワサビ抽出物、モウソウチク抽出物等が挙げられる。
【００５４】
また、無機系抗菌剤としては、例えば、銀、銅、亜鉛、鉄、鉛、ビスマス、金、白金、チタン、ニッケル等の各種金属や、金属の化合物（金属化合物）を用いることができる。
【００５５】
金属化合物としては、例えば、前記金属の酸化物、硫化物、硫酸塩、ハロゲン化物等が挙げられる。
【００５６】
また、抗菌剤としては、前記金属やそのイオン（金属イオン）、金属化合物を担体に担持させたものが挙げられる。
【００５７】
担体としては、例えば、天然ゼオライト、合成ゼオライト等のゼオライト類；酸化アルミニウム、酸化マグネシウム、酸化チタン、酸化亜鉛等の金属酸化物；含水酸化チタン、含水酸化ビスマス、含水酸化アンチモン等の水酸化物または含水酸化物；リン酸ジルコニウム、リン酸チタン、リン酸カルシウム、アパタイト（リン灰石）、リン酸マグネシウム、リン酸アルミニウム、リン酸マンガン、リン酸鉄等のリン酸塩；炭酸カルシウム等の炭酸塩；ケイ酸カルシウム、ケイ酸マグネシウム等のケイ酸塩；チタン酸カリウム、チタン酸カルシウム等のチタン酸類；ハイドロタルサイト類等の塩基性塩や複合含水酸化物；モリブドリン酸アンモニウム等のヘテロポリリン酸類；ヘキサシアノ鉄(III)塩；ヘキサシアノ亜鉛；アルミナ；シリカ；ベントナイト；クレー；タルク；雲母；アミノ酸；ガラス等が挙げられる。
【００５８】
より具体的には、金属や金属イオンを担体に担持させた無機系抗菌剤としては、例えば、ゼオライト系抗菌剤、ケイ酸カルシウム系抗菌剤、リン酸ジルコニウム系抗菌剤、リン酸カルシウム系抗菌剤、酸化亜鉛系抗菌剤、溶解性ガラス系抗菌剤、シリカゲル系抗菌剤、活性炭系抗菌剤、酸化チタン系抗菌剤、チタニア系抗菌剤、有機金属系抗菌剤、イオン交換体セラミックス系抗菌剤、層状リン酸塩−四級アンモニウム塩系抗菌剤、抗菌ステンレス等が挙げられる。
【００５９】
無機・有機ハイブリッド系抗菌剤としては、例えば、陽イオン交換性無機化合物にイソチアゾリン化合物等の金属錯塩を坦持させた抗菌剤等が挙げられる。
【００６０】
特に、抗菌層３は、Ａｇイオンが担持された抗菌剤を含んでいるのが好ましい。
これにより、粘着フィルム１０の抗菌性をより向上させることができる。また、抗菌性を向上させつつ、抗菌層３の透明性（光の透過性）を向上させることができ、部材５０に貼着した状態での印刷層５２の視認性をより向上させることができる。また、抗菌層３中に抗菌剤をより均一に含ませることができ、各部位での抗菌性の不本意なばらつきの発生を効果的に防止することができる。
【００６１】
抗菌剤は、抗菌層３中において、例えば、他の成分（例えば、樹脂材料等）と相溶した状態であってもよいが、抗菌層３中に分散しているのが好ましい。
【００６２】
これにより、抗菌剤による抗菌性をより効果的に発揮させることができる。また、より長期間にわたって優れた抗菌性を発揮することができ、粘着フィルム１０の耐久性を向上させることができる。
【００６３】
特に、抗菌層３中に含まれる抗菌剤は、粒状をなし、その平均粒径が１００ｎｍ以上５０００ｎｍ以下であるのが好ましい。
【００６４】
これにより、抗菌剤による抗菌性をさらに効果的に発揮させることができる。また、さらに長期間にわたって優れた抗菌性を発揮することができ、粘着フィルム１０の耐久性を向上させることができる。
【００６５】
このように、粒状をなす抗菌剤の平均粒径は、１００ｎｍ以上５０００ｎｍ以下であるのが好ましいが、３００ｎｍ以上４５００ｎｍ以下であるのがより好ましく、５００ｎｍ以上４０００ｎｍ以下であるのがさらに好ましい。
これにより、前述したような効果がより顕著に発揮される。
【００６６】
なお、本明細書において、平均粒径とは、体積基準の平均粒径のことを指す。平均粒径は、例えば、サンプルをメタノールに添加し、超音波分散器で３分間分散した分散液をコールターカウンター法粒度分布測定器（例えば、ＣＯＵＬＴＥＲ  ＥＬＥＣＴＲＯＮＩＣＳ社製ＭＵＬＴＩＳＩＺＥＲ３）にて、５０μｍのアパチャーを用いた測定により求めることができる。
【００６７】
また、抗菌層３において粒子状の抗菌剤（分散質）が分散媒に分散している場合、抗菌剤の少なくとも一部が抗菌層３の外表面（粘着フィルム１０の外表面）に露出、突出しているのが好ましい。
これにより、粘着フィルム１０の抗菌性をより向上させることができる。
【００６８】
また、抗菌剤（分散質）を分散させる分散媒の構成材料は、特に限定されないが、例えば、ポリエチレン、ポリプロピレン等のポリオレフィン、アクリル樹脂、酢酸ビニル樹脂、ウレタン系樹脂、ＡＢＳ樹脂、ポリアミド、ポリエステル等の樹脂材料等が挙げられる。
【００６９】
中でも、抗菌層３は、抗菌剤に加え、ポリエステル、アクリル樹脂のうち少なくとも一方を含む樹脂材料を含んでいるのが好ましい。
【００７０】
これにより、抗菌層３の基材１に対する密着性を向上させることができ、例えば、曲げ等の応力が加わった場合でも、抗菌層３が不本意に剥離してしまうこと等をより効果的に防止することができる。また、これらの材料は、透明性に優れているため、抗菌層３の透明性（光の透過性）を向上させることができ、部材５０に粘着フィルム１０を貼着した状態での印刷層５２の視認性をより向上させることができる。また、これらの材料は、前述した抗菌剤（特に、Ａｇイオンが担持された抗菌剤等）との親和性に優れているため、抗菌層３中における抗菌剤の均一分散性を向上させる上で有利である。
【００７１】
なお、分散媒（結着材）としては、印刷用インクのメジウムまたはインク自身を用いてもよい。
【００７２】
抗菌層３中における樹脂材料の含有率は、特に限定されないが、３０質量％以上９０質量％以下であるのが好ましく、４０質量％以上８８質量％以下であるのがより好ましく、５０質量％以上８５質量％以下であるのがさらに好ましい。
【００７３】
これにより、抗菌層３中における抗菌剤の含有率を十分に高くし、十分な抗菌性を維持しつつ、抗菌層３の基材１に対する密着性を向上させることができ、例えば、曲げ等の応力が加わった場合でも、抗菌層３が不本意に剥離してしまうこと等をさらに効果的に防止することができる。また、部材５０に粘着フィルム１０を貼着した状態での印刷層５２の視認性をさらに向上させることができる。
【００７４】
抗菌層３中における抗菌剤の含有率は、特に限定されないが、０．１質量％以上４０質量％以下であるのが好ましく、０．５質量％以上２０質量％以下であるのがより好ましく、１質量％以上１０質量％以下であるのがさらに好ましい。
【００７５】
これにより、粘着フィルム１０の抗菌性をより向上させることができる。また、抗菌層３中における樹脂材料の含有率を高めることができ、抗菌層３の基材１に対する密着性を向上させることができ、例えば、曲げ等の応力が加わった場合でも、抗菌層３が不本意に剥離してしまうこと等をさらに効果的に防止することができる。また、部材５０に粘着フィルム１０を貼着した状態での印刷層５２の視認性をさらに向上させることができる。
【００７６】
また、抗菌層３は、前述した材料以外の成分を含んでいてもよい。このような成分としては、例えば、染料、顔料等の着色剤、アニリド系、フェノール系等の酸化防止剤、ベンゾフェノン系、ベンゾトリアゾール系等の紫外線吸収剤、光安定剤、改質剤、防錆剤、充填剤、表面潤滑剤、腐食防止剤、耐熱安定剤、滑剤、帯電防止剤、重合禁止剤、架橋剤、触媒、可塑剤、レベリング剤、増粘剤、軟化剤、分散剤等が挙げられる。
【００７７】
抗菌層３の厚さは、特に限定されないが、０．０５μｍ以上１０μｍ以下であるのが好ましく、０．１μｍ以上５μｍ以下であるのがより好ましい。
【００７８】
これにより、粘着フィルム１０の抗菌性を向上させつつ、部材５０の表面の形状に対する追従性をより向上させることができ、例えば、部材５０の表面（粘着フィルム１０が貼着される部位）が曲率半径の小さい曲面等であっても優れた密着性を確保することができる。また、基材１の透明性を好適に向上させることができ、粘着フィルム１０を介した印刷層５２の視認性を向上させることができる。
【００７９】
また、抗菌層３の厚さ（抗菌剤が突出している場合には、それ以外の部位での厚さ）をＴ［μｍ］、抗菌剤の平均粒径をＤ［μｍ］としたとき、０．３≦Ｔ／Ｄ≦３．０の関係を満足するのが好ましく、０．４≦Ｔ／Ｄ≦２．０の関係を満足するのがより好ましく、０．５≦Ｔ／Ｄ≦０．９の関係を満足するのがさらに好ましい。
これにより、粘着フィルム１０の抗菌性をより向上させることができる。
【００８０】
粘着フィルム１０は、被着体５０に貼着した状態で、被着体５０の印刷層５２を認識し得る程度の光透過性を有していればよいが、例えば、全光線透過率（ＪＩＳ  Ｋ７３６１−１：１９９７に準じて測定した値）が、２０％以上１００％以下であるのが好ましく、３０％以上１００％以下であるのがより好ましく、５０％以上１００％以下であるのがさらに好ましい。
【００８１】
これにより、粘着フィルム１０を貼着した状態での被着体５０の印刷層５２の視認性をより向上させることができる。
【００８２】
また、粘着フィルム１０のヘーズ（ＪＩＳ  Ｋ７１３６：２０００に準じて測定した値）は、２．０％以下であるのが好ましく、１．０％以下であるのがより好ましく、０．８％以下であるのがさらに好ましい。
【００８３】
これにより、粘着フィルム１０の透明性が非常に高くなり、粘着フィルム１０を貼着した状態での被着体５０の印刷層５２の視認性をより向上させることができる。
【００８４】
粘着フィルム１０が貼着される部材（被着体）５０は、いかなる形状であってもよく、粘着フィルム１０の形状としては、例えば、フィルム状、シート状等が挙げられる。
【００８５】
［貼着体］
次に、本発明に係る貼着体について説明する。
図３は、本発明の粘着フィルムが貼着された貼着体の好適な実施形態を示す模式的な縦断面図である。
【００８６】
貼着体１００は、前述した粘着フィルム１０が部材（被着体）５０に貼着された構造を有している。そして、部材５０は、基材５１と、印刷層５２とを有しており、粘着フィルム１０は、印刷層５２を被覆するように貼着されている。
【００８７】
また、図３に示すように、本実施形態の貼着体１００では、部材５０は、基材５１の印刷層５２が設けられた面とは反対の面側に粘着剤層５３を有している。
【００８８】
このように、部材５０が粘着剤層５３を有していることにより、貼着体１００を他の部材に貼着することができる。
【００８９】
また、すでに他の部材に貼着されている部材５０に対して、後から、粘着フィルム１０を貼着して、貼着体１００を得ることもできる。これにより、部材５０が貼着された状態ですでに使用されている部材や、すでに部材５０が貼着され出荷待ちの状態の部材に、後天的（事後的）に抗菌性を付与することができる。
【００９０】
また、粘着フィルム１０の部材５０に対する粘着力（粘着フィルム１０を部材５０から剥離する際の剥離力）は、部材５０の前記他の部材に対する粘着力（部材５０を前記他の部材から剥離する際の剥離力）よりも小さいのが好ましい。
【００９１】
これにより、例えば、粘着フィルム１０による抗菌性が低下してきた場合（例えば、粘着フィルム１０の交換を行う場合等）等に、部材５０が前記他の部材から不本意に剥離してしまうのを効果的に防止しつつ、粘着フィルム１０を選択的に剥離することができる。
【００９２】
なお、剥離力としては、剥離速度：３００ｍｍ／分という条件で、ＪＩＳ  Ｚ０２３７：２００９に規定される１８０°剥離試験に準じた測定により求められる剥離強度を採用することができる。
【００９３】
基材５１は、いかなる材料で構成されていてもよく、基材５１の構成材料としては、例えば、ポリエチレン、ポリプロピレン、エチレン・プロピレン共重合体、エチレン・酢酸ビニル共重合体、エチレン・アクリル酸メチル共重合体、エチレン・アクリル酸エチル共重合体、エチレン・アクリル酸ブチル共重合体、エチレン・メタクリル酸共重合体、エチレン・メタクリル酸メチル共重合体等のポリオレフィン；アクリル系樹脂；酢酸ビニル樹脂；ポリエチレンテレフタレート（ＰＥＴ）、ポリブチレンテレフタレート、ポリエチレンナフタレート等のポリエステル；アセテート樹脂、アクリロニトリル−ブタジエン−スチレン共重合（ＡＢＳ）樹脂、ポリスチレン、ポリ塩化ビニル、ポリアミド、ポリエステルアミド、ポリエーテル、ポリイミド、ポリアミドイミド、ポリ−ｐ−フェニレンスルフィド、ポリエーテルエステル等が挙げられ、これらから選択される１種または２種以上を組み合わせて用いることができる。
【００９４】
また、基材５１は、前述した材料以外の成分を含んでいてもよい。このような成分としては、例えば、染料、顔料等の着色剤、アニリド系、フェノール系等の酸化防止剤、ベンゾフェノン系、ベンゾトリアゾール系等の紫外線吸収剤、光安定剤、改質剤、防錆剤、充填剤、表面潤滑剤、腐食防止剤、耐熱安定剤、滑剤、帯電防止剤、重合禁止剤、架橋剤、触媒、可塑剤、レベリング剤、増粘剤、軟化剤、分散剤等が挙げられる。
【００９５】
また、基材５１は、単層より構成されていてもよいし、複数の層を備える積層体であってもよい。また、基材５１は、例えば、厚さ方向に組成が傾斜的に変化する傾斜材料で構成されていてもよい。
【００９６】
また、基材５１は、印刷層５２や粘着剤層５３との密着性を高めるための表面処理が施されていてもよい。
【００９７】
基材５１の厚さは、２０μｍ以上５００μｍ以下であるのが好ましく、３０μｍ以上３００μｍ以下であるのがより好ましく、４０μｍ以上２００μｍ以下であるのがさらに好ましい。
【００９８】
印刷層５２は、色、模様、文字、記号、図形等の情報を観察者に与える機能を有する部位であり、印刷により形成された部位である。
【００９９】
印刷層５２の形成に用いる印刷法は、特に限定されず、例えば、グラビア印刷、フレキソ印刷、オフセット印刷等が挙げられる。
【０１００】
印刷層５２の形成に用いることができるインクとしては、例えば、水性インク、油性インク、ＵＶインク、ラテックスインク等が挙げられる。
【０１０１】
粘着剤層５３は、粘着剤を含む材料で構成されており、前記他の部材に密着し、部材５０（貼着体１００）を前記他の部材に固定する機能を有する。
【０１０２】
粘着剤層５３を構成する粘着剤としては、例えば、アクリル系粘着剤、合成ゴム系粘着剤、ウレタン系粘着剤、シリコーン系粘着剤等が挙げられる。
【０１０３】
アクリル系粘着剤は、アクリル系のモノマーを構成モノマーとして含んでいればよく、アクリル系以外のモノマーを含んでいてもよいが、アクリル系粘着剤を構成する全モノマーのうちアクリル系のモノマーが占める割合は、５０質量％以上であるのが好ましく、７０質量％以上であるのがより好ましく、９０質量％以上であるのがさらに好ましい。
【０１０４】
合成ゴム系粘着剤の具体例としては、スチレン−ブタジエンゴム、ポリイソブチレンゴム、イソブチレン−イソプレン、スチレン−イソプレンブロック、スチレン−イソプレン−スチレンブロック共重合体、スチレン−ブタジエンブロック共重合体、スチレン−エチレン−ブチレンブロック共重合体等が挙げられる。
【０１０５】
ウレタン系粘着剤の具体例としては、ポリエステルポリオールまたはポリエーテルポリオールとポリイソシアネート化合物との反応物等が挙げられる。
【０１０６】
シリコーン系粘着剤の具体例としては、シリコーンゴムとシリコーンレジンを含有するもの等が挙げられる。
【０１０７】
粘着剤層５３は、主として粘着剤で構成されていればよく、粘着剤以外の成分を含んでいてもよい。
【０１０８】
このような成分としては、例えば、紫外線吸収剤、粘着付与剤、充填剤、軟化剤、酸化防止剤、光安定剤、架橋剤、着色剤、改質剤、防錆剤、難燃剤、加水分解防止剤、表面潤滑剤、腐食防止剤、耐熱安定剤、滑剤、帯電防止剤、重合禁止剤、触媒、レベリング剤、増粘剤、分散剤、消泡剤、界面活性剤等が挙げられる。
【０１０９】
［粘着フィルムの製造方法］
次に、粘着フィルム１０の製造方法の好適な実施形態について説明する。
【０１１０】
まず、前述したようなフィルム基材１を用意し、その一方の面に抗菌層３を形成する。
抗菌層３の形成は、例えば、抗菌層３の構成材料を含む液状の組成物を、グラビアコート、バーコート、ロールコート、リバースコート、ナイフコート、ダイコート、コンマコート等の各種塗布法により、基材１上に塗布することにより行うことができる。
塗工液の塗膜を固化させることにより、抗菌層３を形成することができる。
【０１１１】
そして、フィルム基材１の他方の面（抗菌層３が設けられた面とは反対側の面）側に粘着剤層２を形成する。粘着剤層２の形成方法は、特に限定されないが、フィルム基材１の他方の面上に、粘着剤組成物を付与することにより好適に形成することができる。
【０１１２】
粘着剤層２を形成するための粘着剤組成物の付与は、例えば、液状の粘着剤組成物（塗工液）を、ロールコート、グラビアコート、リバースコート、ナイフコート、ダイコート、コンマコート、バーコート等の各種塗布法により、フィルム基材１上に塗布することにより行うことができる。
塗工液の塗膜を固化させることにより、粘着剤層２を形成することができる。
【０１１３】
また、粘着剤層２は、いったん剥離ライナー上に形成し、その後、フィルム基材１に貼り合せてもよい。
【０１１４】
以上、本発明の好適な実施形態について説明したが、本発明は、上記のものに限定されない。
【０１１５】
例えば、粘着フィルムは、フィルム基材と粘着剤層との間や、フィルム基材と抗菌層との間に、少なくとも１層の中間層を有していてもよい。
【符号の説明】
【０１１６】
１０…粘着フィルム
１…フィルム基材
１１…第１の面
１２…第２の面
２…粘着剤層（フィルム粘着剤層）
３…抗菌層
５０…部材（被着体）
５１…基材
５２…印刷層（印刷部）
５３…粘着剤層
１００…貼着体
【図１】
2018203897.tif 000003
【図２】
2018203897.tif 000004
【図３】
2018203897.tif 000005